(57)【要約】【課題】  水酸基含有塗料用樹脂の一般的な架橋剤であるポリイソシアナート化合物の反応性を向上させるために、有機金属化合物を配合し１パックとした硬化剤を安定に提供することである。また、該硬化剤を使用することで、安定した調色性を得ることである。【解決手段】  主鎖末端および／または側鎖に水酸基を含有する塗料用樹脂（Ａ）、オルガノシリケート化合物（Ｂ）、塗料用着色剤（Ｃ）からなる組成物に対して、イソシアナート基を２個以上含有する化合物（Ｄ）、有機金属化合物（Ｅ）およびメルカプト基含有化合物（Ｆ）成分を配合した硬化剤を添加することで、硬化性、耐汚染性が向上するとともに調色安定性に優れた塗料となる。【選択図】  なし【特許請求の範囲】
【請求項１】
主鎖末端および／または側鎖に水酸基を含有する樹脂（Ａ）成分１００重量部に対して、一般式（Ｉ）：
（Ｒ１Ｏ）４−ａ−Ｓｉ−Ｒ２ａ（Ｉ）
（式中、Ｒ１は炭素数１〜１０のアルキル基、炭素数６〜１０のアリール基および炭素数７〜１０のアラルキル基から選ばれた１価の炭化水素基、Ｒ２は炭素数１〜１０のアルキル基、炭素数が６〜１０のアリール基および炭素数が７〜１０のアラルキル基から選ばれた１価の炭化水素基、ａは０または１を示す）で表されるシリコン化合物及び／またはその部分加水分解縮合物（Ｂ）成分０〜２００重量部と、塗料用着色剤（Ｃ）成分０．０１〜１５０重量部、イソシアナート基を２個以上含有する化合物（Ｄ）０．１〜５０重量部、有機金属化合物（Ｅ）成分０．０１〜３０重量部およびメルカプト基含有化合物（Ｆ）成分０．０１〜１００重量部を含有してなる硬化性樹脂組成物。
【請求項２】
前記（Ａ）成分と（Ｂ）成分、（Ｃ）成分が１パック、（Ｄ）成分と（Ｅ）成分、（Ｆ）成分が１パックにされてなる２液型であることを特徴とする請求項１記載の硬化性樹脂組成物。
【請求項３】
前記（Ａ）成分と（Ｃ）成分が１パック、（Ｂ）成分と（Ｄ）成分、（Ｅ）成分、（Ｆ）成分が１パックにされてなる２液型であることを特徴とする請求項１記載の硬化性樹脂組成物。
【請求項４】
塗料用着色剤（Ｃ）が合成樹脂系濃縮型着色剤である請求項１〜３のいずれか一項に記載の硬化性樹脂組成物。
【請求項５】
前記（Ａ）成分が分子内に一般式（ＩＩ）で表される加水分解性基と結合したシリル基および水酸基を含有する樹脂であり、該シリル基を含有する単量体単位を１〜８０重量％含有する共重合体である請求項1〜４のいずれか一項に記載の硬化性樹脂組成物。
Ｒ４ｂ
｜
−Ｓｉ−（ＯＲ３）３−ｂ  （ＩＩ）
（式中、Ｒ３は水素原子または炭素数１〜１０のアルキル基、Ｒ４は水素原子または炭素数１〜１０のアルキル基、炭素数６〜２５のアリール基および炭素数７〜１２のアラルキル基から選ばれた１価の炭化水素基、ｂは０〜２の整数を示す。）
【請求項６】
前記（Ａ）成分が、水酸基含有フッ素樹脂および／またはアクリルポリオールである請求項１〜４のいずれか一項に記載の硬化性樹脂組成物。
【請求項７】
前記（Ａ）成分が前記一般式（ＩＩ）で表される加水分解性基と結合したシリル基および水酸基を含有する樹脂、水酸基含有フッ素樹脂、アクリルポリオールからなる群より選ばれる２種以上の樹脂を組み合わせるものである請求項１〜６のいずれか一項に記載の硬化性樹脂組成物。
【請求項８】
前記（Ｄ）成分中のイソシアナート基が前記（Ａ）成分中の水酸基に対して０．３〜２等量である請求項１〜７のいずれか一項に記載の硬化性樹脂組成物。
【請求項９】
前記（Ｅ）成分が有機錫化合物である請求項１〜８のいずれか一項に記載の硬化性樹脂組成物。
【請求項１０】
前記（Ｅ）成分が分子内にＳ原子を含有する有機錫化合物である請求項１〜９のいずれか一項に記載の硬化性樹脂組成物。
【請求項１１】
請求項１〜１０のいずれか一項に記載の硬化性樹脂組成物を塗布してなる塗装物。
【発明の詳細な説明】
【技術分野】
【０００１】
本発明は、塗料用硬化性樹脂組成物に関するものである。
【背景技術】
【０００２】
従来、建築物を保護したり、意匠性を付与する目的で塗料は使用され、中でもアクリルウレタン樹脂塗料、アクリルシリコン樹脂塗料、フッ素樹脂塗料は耐候性に優れる塗料として定着している。また一方で、排気ガス等の都市型汚染から外観を保護する為に、低汚染型塗料が開発・上市されている。外装用の低汚染型塗料としては、特定のシリコン化合物を用いて塗膜表面を親水性にする手法が一般的であり、その性能を充分に発揮する為に、有機金属化合物をはじめとする触媒が添加される（例えば特許文献１参照）。
【０００３】
水酸基含有樹脂を使用した塗料では、ポリイソシアナート化合物を架橋剤に用いることが一般的であるが、低温時の反応速度が問題となる場合があった。そのために、触媒である有機金属化合物が使用されることがあるが、有機金属化合物とポリイソシアナート化合物を１パックとすると、ポリイソシアナート化合物の高分子量化が起こり、充分な性能が得られなくなったり、ゲル化するなどの問題があった。
【０００４】
一方、付着性を向上させることを目的にウレタン架橋を併用したアクリルシリコン樹脂塗料が開発されているが、有機金属化合物とポリイソシアナートを共存させるために単官能イソシアナートを配合することで、１パックでも安定な硬化剤組成物が提案されている（例えば特許文献２参照）。
【特許文献１】特開平６−１４５４５３号公報
【特許文献２】特開平１２−１１９５９０号公報
【発明の開示】
【発明が解決しようとする課題】
【０００５】
しかしながら、単官能イソシアナートは湿分との反応性が極めて高い為に、安全上問題があったり、該硬化剤組成物を用いた塗料では、塗料用着色剤である種ペンを使用した場合に、調色安定性が低下するなどの問題があった。
【０００６】
本発明は、前記のごとき実情に鑑みてなされたものであり、その目的とするところは、架橋剤であるポリイソシアナートと、その触媒である有機金属化合物が安定な１パックの状態となった硬化剤を提供するとともに、安定した調色性を有する塗料組成物および塗装物を提供することである。さらには、水酸基含有樹脂と該硬化剤を使用した塗料において、特定のシリコン化合物を用いることにより、充分な低汚染性を有した低汚染型塗料を提供することが可能となる。
【課題を解決するための手段】
【０００７】
水酸基含有塗料用樹脂の架橋剤であるポリイソシアナートと、その触媒である有機金属化合物に対して、メルカプト基含有化合物を配合することで、１パックとして安定な状態の硬化剤が得られることを見出した。また、該硬化剤を使用した塗料組成物は、安定した調色性が得られることを見出した。
【０００８】
すなわち本願は、
主鎖末端および／または側鎖に水酸基を含有する樹脂（Ａ）成分１００重量部に対して、一般式（Ｉ）：
（Ｒ１Ｏ）４−ａ−Ｓｉ−Ｒ２ａ（Ｉ）
（式中、Ｒ１は炭素数１〜１０のアルキル基、炭素数６〜１０のアリール基および炭素数７〜１０のアラルキル基から選ばれた１価の炭化水素基、Ｒ２は炭素数１〜１０のアルキル基、炭素数が６〜１０のアリール基および炭素数が７〜１０のアラルキル基から選ばれた１価の炭化水素基、ａは０または１を示す）で表されるシリコン化合物及び／またはその部分加水分解縮合物（Ｂ）成分０〜２００重量部と、塗料用着色剤（Ｃ）成分０．０１〜１５０重量部、イソシアナート基を２個以上含有する化合物（Ｄ）０．１〜５０重量部、有機金属化合物（Ｅ）成分０．０１〜３０重量部およびメルカプト基含有化合物（Ｆ）成分０．０１〜１００重量部を含有してなる硬化性樹脂組成物（請求項１）。
【０００９】
前記（Ａ）成分と（Ｂ）成分、（Ｃ）成分が１パック、（Ｄ）成分と（Ｅ）成分、（Ｆ）成分が１パックにされてなる２液型であることを特徴とする請求項１記載の硬化性樹脂組成物（請求項２）。
【００１０】
前記（Ａ）成分と（Ｃ）成分が１パック、（Ｂ）成分と（Ｄ）成分、（Ｅ）成分、（Ｆ）成分が１パックにされてなる２液型であることを特徴とする請求項１記載の硬化性樹脂組成物（請求項３）。
【００１１】
塗料用着色剤（Ｃ）が合成樹脂系濃縮型着色剤である請求項１〜３のいずれか一項に記載の硬化性樹脂組成物（請求項４）。
【００１２】
前記（Ａ）成分が分子内に一般式（ＩＩ）で表される加水分解性基と結合したシリル基および水酸基を含有する樹脂であり、該シリル基を含有する単量体単位を１〜８０重量％含有する共重合体である請求項1〜４のいずれか一項に記載の硬化性樹脂組成物（請求項５）。
【００１３】
Ｒ４ｂ
｜
−Ｓｉ−（ＯＲ３）３−ｂ  （ＩＩ）
（式中、Ｒ３は水素原子または炭素数１〜１０のアルキル基、Ｒ４は水素原子または炭素数１〜１０のアルキル基、炭素数６〜２５のアリール基および炭素数７〜１２のアラルキル基から選ばれた１価の炭化水素基、ｂは０〜２の整数を示す。）
前記（Ａ）成分が、水酸基含有フッ素樹脂および／またはアクリルポリオールである請求項１〜４のいずれか一項に記載の硬化性樹脂組成物（請求項６）。
【００１４】
前記（Ａ）成分が前記一般式（ＩＩ）で表される加水分解性基と結合したシリル基および水酸基を含有する樹脂、水酸基含有フッ素樹脂、アクリルポリオールからなる群より選ばれる２種以上の樹脂を組み合わせるものである請求項１〜６のいずれか一項に記載の硬化性樹脂組成物（請求項７）。
【００１５】
前記（Ｄ）成分中のイソシアナート基が前記（Ａ）成分中の水酸基に対して０．３〜２等量である請求項１〜７のいずれか一項に記載の硬化性樹脂組成物（請求項８）。
【００１６】
前記（Ｅ）成分が有機錫化合物である請求項１〜８のいずれか一項に記載の硬化性樹脂組成物（請求項９）。
【００１７】
前記（Ｅ）成分が分子内にＳ原子を含有する有機錫化合物である請求項１〜９のいずれか一項に記載の硬化性樹脂組成物（請求項１０）。
【００１８】
請求項１〜１０のいずれか一項に記載の硬化性樹脂組成物を塗布してなる塗装物（請求項１１）。
以上の構成によるものである。
【発明の効果】
【００１９】
本発明の硬化性樹脂組成物は、低コスト・簡易な操作で製造できる。特には、水酸基含有塗料用樹脂の一般的な架橋剤であるポリイソシアナート化合物の反応性を向上させる硬化剤を提供することが可能となる。また、該硬化剤を使用した塗料組成物は、安定した調色性が得られる。さらに特定のシリコン化合物を使用した低汚染型塗料の性能を充分に発揮する硬化剤を提供することが可能となる。
【発明を実施するための最良の形態】
【００２０】
以下に本発明をその実施の形態に基づき詳細に説明する。
【００２１】
（塗料用樹脂成分）
本発明で使用可能な樹脂（Ａ）成分は、イソシアナート基と反応する官能基である水酸基を含有していればよく、水酸基は主鎖の末端に結合していてもよく、側鎖に結合していてもよく、主鎖の末端および側鎖に結合していてもよい。このような樹脂（Ａ）成分は公知の方法で製造でき、市販品を使用することもできる。また、耐候性、耐薬品性に優れるという観点からアクリル系樹脂を樹脂成分として含有するものであることが好ましい。
【００２２】
尚、前記樹脂（Ａ）成分の主鎖が実質的にアクリル共重合鎖からなるとは、樹脂（Ａ）成分の主鎖を構成する単位のうちの５０％以上、さらには７０％以上がアクリル系単量体単位から形成されていることを意味する。
【００２３】
前記樹脂（Ａ）成分としては、例えば、加水分解性基と結合したシリル基および水酸基を含有する樹脂（Ａ−イ）や水酸基含有フッ素樹脂（Ａ−ロ）、アクリルポリオール（Ａ−ハ）樹脂などが挙げられる。
【００２４】
（加水分解性基と結合したシリル基および水酸基を含有する樹脂）
前記樹脂（Ａ−イ）成分は、加水分解性シリル基が炭素原子に結合した形式で含有されているため、塗膜の耐水性、耐アルカリ性、耐酸性などが優れたものとなる。
【００２５】
前記加水分解性基と結合したシリル基は、樹脂（Ａ−イ）成分の主鎖の末端に結合していてもよく、側鎖に結合していてもよく、主鎖の末端および側鎖に結合していてもよい。加水分解性基と結合したシリル基の導入方法としては、加水分解性基と結合したシリル基を含有する単量体をその他単量体と共重合する方法、シリケート化合物を反応させる方法、または水酸基含有共重合体にシリケート化合物を反応させる方法等がある。なかでも簡便な方法は、加水分解性基と結合したシリル基を含有する単量体とその他単量体を共重合する方法である。
【００２６】
前記加水分解性基と結合したシリル基における加水分解性基とは、ハロゲン基やアルコキシ基等がある。その中で、反応制御の簡便さから下記一般式（ＩＩ）で表されるアルコキシ基が有用である。
【００２７】
Ｒ４ｂ
｜
−Ｓｉ−（ＯＲ３）３−ｂ  （ＩＩ）
一般式（ＩＩ）中のＲ３としては、水素原子または炭素数１〜１０のアルキル基、好ましくはたとえばメチル基、エチル基、ｎ−プロピル基、ｉ−プロピル基、ｎ−ブチル基、ｉ−ブチル基などの炭素数１〜４のアルキル基である。前記アルキル基の炭素数が１０を超える場合には、加水分解性シリル基の反応性が低下するようになる。また、一般式（ＩＩ）中のＲ４としては、水素原子または炭素数１〜１０のアルキル基、好ましくは例えば前記  Ｒ３において例示された炭素数１〜４のアルキル基、フェニル基などのアリール基、ベンジル基などのアラルキル基から選ばれた１価の炭化水素基である。これらの中では、本発明の組成物の硬化性が優れるという点から炭素数１〜４のアルキル基が好ましい。
【００２８】
前記一般式（ＩＩ）において、（ ＯＲ３）３−ｂは３−ｂが１以上３以下になるように、即ちｂが０〜２になるように選ばれるが、本発明の組成物の硬化性が良好になるという点から、ｂが０または１であることが好ましい。従って、Ｒ４の結合数は０または１であることが好ましい。ＯＲ３またはＲ４の数が複数個の場合は、それらは同一であっても異なっていてもよい。前記一般式（ＩＩ）で表される炭素原子に結合した反応性シリル基の具体例としては、例えば後述の樹脂（Ａ−イ）成分に共重合される加水分解性シリル基含有ビニル系単量体に含有される基が挙げられる。
【００２９】
次に、樹脂（Ａ−イ）成分の製法の一例について説明する。
【００３０】
樹脂（Ａ−イ）成分は例えば、加水分解性シリル基含有ビニル系単量体（ａ）成分、水酸基含有ビニル系単量体および／またはその誘導体（ｂ）成分、その他の共重合可能な単量体（ｃ）成分をアゾビスイソブチロニトリルなどのラジカル重合開始剤を用いて溶液重合法などにより共重合することによって製造することができる。
【００３１】
加水分解性シリル基含有ビニル系単量体（ａ）成分の具体例としては、ビニルトリメトキシシラン、ビニルメチルジメトキシシラン、ビニルトリエトキシシラン、ビニルメチルジエトキシシラン、ビニルトリス（２−メトキシエトキシ）シラン、ビニルトリイソプロポキシシラン、γ−（メタ）アクリロキシプロピルトリメトキシシラン、γ−（メタ）アクリロキシプロピルメチルジメトキシシラン、γ−（メタ）アクリロキシプロピルトリエトキシシラン、γ−（メタ）アクリロキシプロピルメチルジエトキシシラン、γ−（メタ）アクリロキシプロピルトリ−ｎ−プロポキシシラン、γ−（メタ）アクリロキシプロピルトリイソプロポキシシラン、ビニルトリアセトキシシラン、β−（メタ）アクリロキシエチルトリメトキシシラン等が挙げられる。これらの加水分解性シリル基含有ビニル系単量体（ａ）成分は、単独で用いてもよいし、また２種以上を併用しても良い。
【００３２】
取扱いの容易さ、価格および重合安定性、得られる組成物の硬化性が優れるという点から、γ−（メタ）アクリロキシプロピルトリメトキシシラン、γ−（メタ）アクリロキシプロピルメチルジメトキシシラン、γ−（メタ）アクリロキシプロピルトリエトキシシラン、γ−（メタ）アクリロキシプロピルメチルジエトキシシラン等が特に好ましい。
【００３３】
加水分解性シリル基含有単量体（ａ）成分は、全単量体１００重量部中に０．１〜５０重量部用いて共重合されることが望ましい。０．１重量部未満では共重合することで期待される耐候性や付着性が低下し、５０重量部を越えると貯蔵安定性が悪化する傾向にある。
【００３４】
水酸基含有ビニル系単量体および／またはその誘導体（ｂ）成分の具体例としては、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、グリセロールモノ（メタ）アクリレート、２−ヒドロキシエチルビニルエーテル、Ｎ−メチロール（メタ）アクリルアミド、４−ヒドロキシスチレンビニルトルエン、東亞合成化学工業（株）製のアロニクス５７００、４−ヒドロキシスチレン、日本触媒化学工業（株）製のＨＥ−１０、ＨＥ−２０、ＨＰ−１およびＨＰ−２（以上、何れも末端に水酸基を有するアクリル酸エステルオリゴマー）、日本油脂（株）製のブレンマーＰＰシリーズ、ブレンマーＰＥシリーズ、ブレンマーＰＥＰシリーズ等のポリアルキレングリコール（メタ）アクリレート誘導体、水酸基含有化合物とε―カプロラクトンとの反応により得られるε―カプロラクトン変性ヒドロキシアルキルビニル系共重合体化合物ＰｌａｃｃｅｌＦＭ−１、ＦＭ−４（以上ダイセル化学工業（株）製）、ＴＯＮＥＭ−２０１（ＵＣＣ社製）、ＨＥＡＣ−１（ダイセル化学工業（株）製）等のポリカーボネート含有ビニル系化合物などが挙げられる。
【００３５】
中でも、イソシアナートとの反応性に優れ、耐候性や耐薬品性、耐衝撃性が良好な塗膜が得られるという点から、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレートが好ましい。
【００３６】
これらの水酸基含有ビニル系単量体および／またはその誘導体（ｂ）成分は、単独で用いてもよいし、また２種以上を併用しても良い。
【００３７】
また、使用量としては、水酸基当量で３００以上、特には５００以上が好ましい。
【００３８】
その他共重合可能な単量体（ｃ）成分の具体例としては、（メタ）アクリレート、エチル（メタ）アクリレート、ｎ−ブチル（メタ）アクリレート、ｉ−ブチル（メタ）アクリレート、ｔ−ブチル（メタ）アクリレート、シクロヘキシル（メタ）アクリレート、２−エチルヘキシル（メタ）アクリレート、ステアリル（メタ）アクリレート、ラウリル（メタ）アクリレート、ベンジル（メタ）アクリレート、３，３，５−トリメチルシクロヘキシル（メタ）アクリレート、（メタ）アクリロニトリル、グリシジル（メタ）アクリレート、イソボルニル（メタ）アクリレート、（メタ）アクリルアミド、α−エチル（メタ）アクリルアミド、Ｎ−ブトキシメチル（メタ）アクリルアミド、Ｎ，Ｎ−ジメチル（メタ）アクリルアミド、Ｎ−メチル（メタ）アクリルアミド、Ｎ−メチロール（メタ）アクリルアミド等のアクリルアミド、（メタ）アクリロイルモルホリン、２−ヒドロキシエチル（メタ）アクリレート、２ーヒドロキシプロピル（メタ）アクリレート、（メタ）アクリル酸のヒドロキシアルキルエステル類とリン酸またはリン酸エステル類との縮合生成物などのリン酸エステル基含有（メタ）アクリル系化合物、ウレタン結合やシロキサン結合を含む（メタ）アクリレートやスチレン、αーメチルスチレン、クロロスチレン、スチレンスルホン酸、４ーヒドロキシスチレン、ビニルトルエンなどの芳香族炭化水素系ビニル化合物；マレイン酸、フマル酸、イタコン酸、（メタ）アクリル酸などの不飽和カルボン酸、これらのアルカリ金属塩、アンモニウム塩、アミン塩などの塩；無水マレイン酸などの不飽和カルボン酸の酸無水物、これら酸無水物と炭素数１〜２０の直鎖状または分岐鎖を有するアルコールまたはアミンとのジエステルまたはハーフエステルなどの不飽和カルボン酸のエステル；酢酸ビニル、プロピオン酸ビニル、ジアリルフタレートなどのビニルエステルやアリル化合物；ビニルピリジン、アミノエチルビニルエーテルなどのアミノ基含有ビニル系化合物；イタコン酸ジアミド、クロトン酸アミド、マレイン酸ジアミド、フマル酸ジアミド、Ｎ−ビニルピロリドンなどのアミド基含有ビニル系化合物；２ーヒドロキシエチルビニルエーテル、メチルビニルエーテル、シクロヘキシルビニルエーテル、塩化ビニル、塩化ビニリデン、クロロプレン、プロピレン、ブタジエン、イソプレン、フルオロオレフィンマレイミド、Ｎ−ビニルイミダゾール、ビニルスルホン酸などのその他ビニル系化合物などが挙げられる。
【００３９】
これらのその他単量体（ｃ）成分は、単独で用いてもよいし、また２種以上を併用しても良い。
【００４０】
このようにして得られた樹脂（Ａ−イ）成分は、本発明の組成物を用いて形成される塗膜の耐久性などの物性が優れるという点から、数平均分子量が、１０００〜３００００なかんずく３０００〜２５０００であることが好ましい。この際、必要に応じて、例えば、ｎ−ドデシルメルカプタンやγ―メルカプトプロピルトリメトキシシラン、γ―メルカプトプロピルトリエトキシシラン等の連鎖移動剤を使って、分子量を調整してもよい。
【００４１】
（水酸基含有フッ素樹脂）
前記樹脂（Ａ−ロ）成分は、側鎖または末端にフッ素を含有しているため、特に得られる塗膜の耐候性や耐水性などが優れたものとなる。
【００４２】
次に、樹脂（Ａ−ロ）成分の製法の一例について説明する。
【００４３】
樹脂（Ａ−ロ）成分は、前記水酸基含有ビニル系単量体および／またはその誘導体（ｂ）成分、その他の共重合可能な単量体（ｃ）成分とともに、フッ素含有ビニル系単量体（ｄ）成分を樹脂（Ａ−イ）製造時と同様の方法で共重合することによって製造することができる。また、その際、前記加水分解性シリル基含有ビニル系単量体（ａ）成分を含んでいても構わない。
【００４４】
前記フッ素含有ビニル系単量体（ｄ）成分の具体例としては、トリフルオロ（メタ）アクリレート、ペンタフルオロ（メタ）アクリレート、パーフルオロシクロヘキシル（メタ）アクリレート、２，２，３，３−テトラフルオロプロピルメタクリレート、β−（パーフルオロオクチル）エチル（メタ）アクリレートなどが挙げられる。
【００４５】
これらのフッ素含有ビニル系単量体（ｄ）成分は、単独で用いてもよいし、また２種以上を併用しても良い。
【００４６】
（アクリルポリオール）
次に、樹脂（Ａ−ハ）成分の製法の一例について説明する。
【００４７】
樹脂（Ａ−ハ）成分は、前記水酸基含有ビニル系単量体および／またはその誘導体（ｂ）成分、その他の共重合可能な単量体（ｃ）成分を樹脂（Ａ−イ）製造時と同様の方法で共重合することによって製造することができる。
【００４８】
これら（Ａ−イ）、（Ａ−ロ）、（Ａ−ハ）成分は、２種以上を組み合わせて使用してもよい。
【００４９】
さらに、樹脂（Ａ）成分は可溶型だけではなく、分散安定剤樹脂等を用いた非水系ディスパージョン重合で得られる非水系重合体粒子（ＮＡＤ）の状態で使用してもよい。
【００５０】
（オルガノシリケート）
本発明においては、前述の樹脂（Ａ）成分とともに、組成物から形成される塗膜の耐汚染性を向上させる目的で一般式（Ｉ）：
（Ｒ１Ｏ）４−ａ−Ｓｉ−Ｒ２ａ（Ｉ）
（式中、Ｒ１は炭素数１〜１０のアルキル基、炭素数６〜１０のアリール基および炭素数７〜１０のアラルキル基から選ばれた１価の炭化水素基、Ｒ２は炭素数１〜１０のアルキル基、炭素数が６〜１０のアリール基および炭素数が７〜１０のアラルキル基から選ばれた１価の炭化水素基、ａは０または１を示す）で表されるシリコン化合物及び／またはその部分加水分解縮合物（Ｂ）成分を（以下、オルガノシリケート化合物（Ｂ）成分という）０〜２００重量部を使用することができる。
【００５１】
オルガノシリケート化合物（Ｂ）成分の具体例としては、テトラメトキシシラン、テトラエトキシシラン、テトラ−ｎ−プロポキシシラン、テトラ−ｉ−プロポキシシラン、テトラ−ｎ−ブトキシシラン、テトラ−ｉ−ブトキシシラン、テトラ−ｔ−ブトキシシラン及びそれらの部分加水分解・縮合物が例示できる。中でも得られる塗膜の耐汚染性が優れるという点から、メチルシリケート５１、エチルシリケート４５、エチルシリケート４０、エチルシリケート４８（以上、コルコート（株）製）、シリケート４５、シリケート４０（以上、多摩化学工業（株）製）が望ましい。上記化合物は１種単独でもよく、２種以上を併用しても良い。
【００５２】
また、同一分子中に異なったアルコキシシリル基を含有するオルガノシリケートも使用可能である。例えば、メチルエチルシリケート、メチルプロピルシリケート、メチルブチルシリケート、エチルプロピルシリケート、プロピルブチルシリケートなどである。これら置換基の比率が０〜１００％の間で任意に変更可能である。また、これらのシリケートの部分加水分解・縮合物も使用可能であると記述したが、縮合度は１〜２０程度が好ましい。更に好ましい縮合度の範囲は、３〜１５である。
【００５３】
前記（Ｂ）成分の使用量は、（Ａ）成分１００重量部に対して０〜２００重量部、好ましくは、３〜１５０重量部、より好ましくは５〜１００重量部である。オルガノシリケート化合物（Ｂ）成分の量が２００部を超えると、塗膜が濁るなど外観性が低下したり、クラックが発生したりするので好ましくない。
【００５４】
（塗料用着色剤）
本発明に用いる塗料用着色剤（Ｃ）成分としては、無機または有機の顔料を使用しても良く、所謂種ペンと称される合成樹脂系濃縮型着色剤を使用しても良い。
【００５５】
無機顔料の具体例としては酸化チタン、群青、紺青、亜鉛華、ベンガラ、黄鉛、鉛白、カーボンブラック、透明酸化鉄、アルミニウム粉などが挙げられる。有機顔料の具体例としてはアゾ系顔料、キノリン系顔料、アントラキノン系顔料、フタロシアニン系顔料などが挙げられる。
【００５６】
合成樹脂系濃縮型着色剤は、一般に市販されているものも使用することができる。合成樹脂着色剤の使用方法としては、酸化チタン（白）などを使用して作成した白塗料に、該着色剤を添加、混合して目的とする色を作成する方法が一般的である。合成樹脂系濃縮型着色剤の具体例としては、カラーマックスＦＡ（日本ペイント（株）製）、ユニラント（横浜化成（株）製）、ユニバーサル・カララント（ビックケミー・ジャパン（株）製）、ロックトーンカララント（ロックペイント（株）製）などが挙げられる。簡便に調色ができるという点からは、合成樹脂系濃縮型着色剤を使用することが好ましい。
【００５７】
前記塗料用着色剤（Ｃ）成分の使用量は、（Ａ）成分１００重量部に対して０．０１〜１５０重量部、好ましくは、０．１〜１２０重量部、より好ましくは０．５〜１００重量部である。また、合成樹脂系濃縮型着色剤を白塗料に使用する場合には、その使用量は、白塗料に対して１０重量部以下、さらには5重量部以下であることが好ましい。１０重量部以上使用した場合には、調色に時間がかかったり、耐候性が悪化したりする可能性がある。
【００５８】
（ポリイソシアナート化合物）
本発明においては、架橋剤としてイソシアナート基を２個以上有する化合物（Ｄ）成分（以下、ポリイソシアナート化合物（Ｄ）という）を使用する。前記、ポリイソシアナート化合物（Ｄ）成分としては、脂肪族系もしくは芳香族系のものが挙げられる。
【００５９】
脂肪族系多官能性イソシアナートの具体例として、ヘキサメチレンジイソシアナート、ジシクロヘキシルメタン４，４‘−イソシアナート、２，２，４−トリメチル−１，６−ジイソシアナート、イソフォロンジイソシアナートがある。
【００６０】
芳香族多官能性イソシアナートとしては、２，４―トリレンジイソシアナート、２，６―トリレンジイソシアナート、ジフェニルメタン−４，４‘−ジイソシアナート、キシレンジイソシアナート、ポリメチレン−ポリフェニレル−ポリイソシアナートなどがある。
【００６１】
構造としてはともに単量体、ビュレット型、アダクト型、イソシアヌレート型がある。
【００６２】
これらの化合物は常温硬化用に用いることができるが、さらにこれらのイソシアナート基をブロック剤でマスクしたものを加熱硬化用に用いることもできる。そのブロック剤としてはメチルアルコール、エチルアルコール、ｎ−プロピルアルコール、イソ−プロピルアルコール、ｎ−ブチルアルコール、ｓｅｃ−ブチルアルコール、メチルセルソルブ、エチルセルソルブ、ブチルセルソルブ、ベンジルアルコール、フルフリルアルコール、シクロヘキシルアルコール、フェノール、ｏ−クレゾール、ｍ−クレゾール、ｐ―クレゾール、ｐ−ｔｅｒｔ−ブチルフェノール、チモール、ｐ−ニトロフェノール、β―ナフトールなどがある。また、これらの化合物は、２種以上混合して用いることもできる。
【００６３】
前記、ポリイソシアナート化合物（Ｄ）の使用量は、（Ａ）成分１００重量部に対して０．１〜５０重量部である。５０重量部以上の場合には、硬化剤のハンドリング性が低下する。また、前記ポリイソシアナート化合物（Ｄ）成分の使用量は、樹脂（Ａ）成分中の水酸基に対してイソシアナート基が好ましくは０．３〜２等量、さらに好ましくは０．５〜１．５等量である。（Ｄ）成分が少なすぎる場合には、得られる組成物の初期硬化性や有機塗膜への付着性が低下するようになり、また多すぎる場合には、該組成物を用いて得られた塗膜に未反応のイソシアナート基が残存し、耐候性の低下や塗り重ね時にちぢみを生じる原因となる。
【００６４】
（有機金属化合物）
本発明においては、触媒として有機金属化合物（Ｅ）を使用する。前記、有機金属化合物（Ｅ）成分の中では、錫系化合物が塗膜の硬化性の点から好ましい。
【００６５】
前記錫化合物の具体例としては、ジオクチル錫ビス（２−エチルヘキシルマレ−ト）、ジオクチル錫オキサイドまたはジブチル錫オキサイドとシリケ−トとの縮合物、ジブチル錫ジオクトエ−ト、ジブチル錫ジラウレ−ト、ジブチル錫ジステアレ−ト、ジブチル錫ジアセチルアセトナ−ト、ジブチル錫ビス（エチルマレ−ト）、ジブチル錫ビス（ブチルマレ−ト）、ジブチル錫ビス（２−エチルヘキシルマレ−ト）、ジブチル錫ビス（オレイルマレ−ト）、スタナスオクトエ−ト、ステアリン酸錫、ジ−ｎ−ブチル錫ラウレ−トオキサイドがある。また、分子内にＳ原子有する錫化合物としては、ジブチル錫ビスイソノニル−３―メルカプトプロピオネ−ト、ジオクチル錫ビスイソノニル−３−メルカプトプロピオネ−ト、オクチルブチル錫ビスイソノニル−３−メルカプトプロピオネ−ト、ジブチル錫ビスイソオクチルチオグルコレ−ト、ジオクチル錫ビスイソオクチルチオグルコレ−ト、オクチルブチル錫ビスイソオクチルチオグルコレ−トなどが挙げられる。
【００６６】
前記錫化合物のうちでは、分子内にＳ原子を有する化合物が、イソシアナ−トを配合した場合の貯蔵安定性および可使時間が良好であることから好ましく、特に、ジブチル錫ビスイソノニル−３−メルカプト、ジブチル錫ビスイソオクチルチオグルコレ−トが硬化性と貯蔵安定性、可使時間のバランスの点から好ましい。
【００６７】
また、エチルアセトアセテ−トアルミニウムジイソプロピレ−ト、アルミニウムトリス（アセチルアセテート）、アルミニウムトリス（エチルアセトアセテート）、アルミニウムモノアセチルアセトネ−トビス（エチルアセトアセテート）、アルキルアセチルアセテ−トアルミニウムジイソプロピレ−トなどの有機アルミ化合物；有機チタネート化合物；有機亜鉛化合物等の有機金属化合物も挙げられる。
【００６８】
前記有機金属化合物（Ｅ）成分は単独でもよく、また、２種類以上併用してもよい。
【００６９】
前記（Ｅ）成分の使用量は、（Ａ）成分１００重量部に対して０．０１〜３０重量部、好ましくは、０．１〜１０重量部、より好ましくは０．３〜５重量部である。有機金属化合物（Ｅ）成分の量が３０部を超えると、該組成物を用いて形成した塗膜の表面光沢など外観性の低下傾向が認められるので好ましくない。
【００７０】
（メルカプト基含有化合物）
本発明においては、メルカプト基含有化合物（Ｆ）成分を添加することにより、（Ｄ）成分と（Ｅ）成分を混合した場合の貯蔵安定性が向上する。前記、メルカプト基含有化合物（Ｆ）成分の具体例としては、ｎ−ドデシルメルカプタン、ｔ−ドデシルメルカプタン、ｎ−ブチルメルカプタン等のアルキルメルカプタン化合物やγーメルカプトプロピルトリメトキシシラン、γ−メルカプトプロピルトリエトキシシラン等のメルカプトシラン化合物等が挙げられる。
【００７１】
前記メルカプト基含有化合物（Ｆ）成分は単独でもよく、また、２種類以上併用してもよい。
【００７２】
前記（Ｆ）成分の使用量は、（Ａ）成分１００重量部に対して０．０１〜１００重量部、好ましくは、０．１〜５０重量部、より好ましくは０．３〜１０重量部である。メルカプト基含有化合物（Ｆ）成分の量が１００部を超えると、該組成物の硬化速度が充分に得られなかったり、外観性の低下傾向が認められるので好ましくない。
【００７３】
（配合形態）
本発明の硬化性樹脂組成物における配合形態としては、１液でも２液でも良い。（Ｄ）成分として常温硬化用のポリイソシアナート化合物を使用する場合には、（Ａ）成分と（Ｄ）成分が１パックとなることは好ましくないので、主剤として樹脂（Ａ）成分とオルガノシリケート化合物（Ｂ）成分、塗料用着色剤（Ｃ）成分を混合し、硬化剤としてポリイソシアナート化合物（Ｄ）成分と有機金属化合物（Ｅ）成分、メルカプト含有化合物（Ｆ）成分を配合した２液の配合形態で使用されることが好ましい。また、主剤として（Ａ）成分と（Ｃ）成分、硬化剤として（Ｂ）成分、（Ｄ）成分、（Ｅ）成分、（Ｆ）成分を配合した２液の配合形態で使用されることが好ましい。さらに、ポリイソシアナート化合物（Ｄ）としてブロックタイプを使用した場合には、（Ａ）成分、（Ｂ）成分、（Ｃ）成分、（Ｄ）成分、（Ｅ）成分、（Ｆ）成分を１パックとした１液の配合形態も可能となる。
【００７４】
（脱水剤）
樹脂（Ａ）成分に加水分解性シリル基含有ビニル系単量体（ａ）成分を用いた場合や、オルガノシリケート化合物（Ｂ）成分を使用する場合には、湿分との反応性を有するため、さらに脱水剤を配合することによって、組成物の保存安定性を向上させることができる。
【００７５】
脱水剤としては、例えば、オルソ蟻酸トリメチル、オルソ蟻酸トリエチルもしくはオルソ蟻酸トリブチル等のオルソ蟻酸トリアルキル；オルソ酢酸トリメチル、オルソ酢酸トリエチルもしくはオルソ酢酸トリブチル等のオルソ酢酸トリアルキル；またはオルソほう酸トリメチル、オルソほう酸トリエチル、オルソほう酸トリブチル等のオルソほう酸トリアルキル等のオルソカルボン酸エステルや、テトラメトキシシラン、テトラエトキシシラン、メチルトリメトキシシラン等の高活性シラン化合物などが挙げられる。
【００７６】
本発明の硬化性樹脂組成物には、通常塗料に用いられる例えば、希釈剤、紫外線吸収剤、光安定剤、タレ防止剤、レベリング剤や分散剤、色別れ防止剤などの添加剤；アミノシランなどのシランカップリング剤；ニトロセルロース、セルロースアセテートブチレートなどの繊維素；エポキシ樹脂、メラミン樹脂、塩化ビニル樹脂、フッ素樹脂、塩素化ポリプロピレン、塩化ゴム、ポリビニルブチラール、ポリシロキサンなどの樹脂などを適宜加えてもよい。
【００７７】
本発明の顔料分散用硬化性樹脂組成物は、たとえば浸漬、吹き付け、刷毛、スプレ−などを用いた塗布などの通常の方法によって被塗物に塗布され、通常、常温でそのまま、または３０℃以上で焼き付けて硬化せしめる。
【００７８】
本発明の硬化性樹脂組成物は、例えば金属、セラミックス、ガラス、セメント、窯業系基材、プラスチック、木材、紙、繊維などからなる建築物、家電用品、産業機器などの塗装に好適に使用できる。
【実施例】
【００７９】
次に、本発明の顔料分散用硬化性樹脂組成物を実施例に基づいてさらに詳細に説明するが、本発明はかかる実施例のみに限定されるものではない。
【００８０】
（塗料用硬化性樹脂組成物成分の製造方法：製造例ＡＢ−１〜３）
攪拌機、温度計、還流冷却器、窒素ガス導入管および滴下ロ−トを備えた反応器に表１の（イ）成分を仕込み、窒素ガスを導入しつつ１１０℃に昇温した後、表１の（ア）成分の混合物を滴下ロ−トから５時間かけて等速滴下した。次に、（ウ）成分の混合溶液を１時間かけて等速滴下した。その後、引き続き、１１０℃で２時間攪拌した後に、室温まで冷却した。最後に表１の（エ）成分を加えて攪拌し、水酸基含有塗料用硬化性樹脂（Ａ）を合成した。
【００８１】
得られた水酸基含有塗料用硬化性樹脂（Ａ）成分に対して、表１の（Ｂ）成分を加えて攪拌し、塗料用硬化性樹脂組成物（ＡＢ−１〜３）を得た。
【００８２】
得られた塗料用硬化性樹脂組成物（ＡＢ−１〜３）の固形分濃度、ＧＰＣで測定した数平均分子量を表１に示した。
【００８３】
【表１】
2008255259.tif 000002
（表中、（ア）〜（エ）成分と（Ｂ）成分の量は重量部）
ソルベッソ１００：有機溶剤（エクソン・モービル(株)製）
ペガソールＡＮ４５：有機溶剤（エクソン・モービル(株)製）
シリケート４５：  エチルシリケート部分加水分解縮合物（多摩化学工業（株）製）
ＥＳｉ４８：エチルシリケート部分加水分解縮合物（コルコート（株）製）
（硬化剤組成物の製造方法：製造例Ｈ−１〜５）
表２に記載の溶剤に（Ｅ）成分および（Ｆ）成分を添加攪拌混合した。３０分間静置したのち（Ｄ）成分および（Ｂ）成分を攪拌混合して表２に示す硬化剤（Ｈ−１〜５）を作成した。得られた硬化剤の外観、流動性を目視により確認した。また、ＪＩＳ  Ｋ  ５４００に準拠してガードナー色数による色調を測定した。さらに密閉し、５０℃条件下で１ヶ月静置したのち、外観、流動性およびガードナー色数を測定した。結果を表２に示した。
外観、流動性：○・・・透明液体で充分な流動性がある
×・・・ゲル化している
【００８４】
【表２】
2008255259.tif 000003
（表中の数値は重量部）
ＴＳＡ１００：ポリイソシアナート化合物（旭化成（株）製）
ネオスタンＵ−３６０：Ｓ基含有有機錫化合物（日東化成（株）製）
（塗料の作成）
合成した塗料用硬化性樹脂組成物（ＡＢ−１〜３）を各重合溶剤で固形分濃度が５０％になるように希釈した。次に、表３に示すミルベース成分を順次添加し、ガラスビ−ズを用いてサンドミルで１時間分散させた。さらに、カットバック成分を添加し、開放下、１５００回転で３０分間攪拌し、表３に示す白エナメル（ＡＷ−１〜５）を得た。
【００８５】
【表３】
2008255259.tif 000004
（表中の数値は重量部）
ＫＰ−３７８８Ａ：弱溶剤型分散用樹脂（日本カーバイド工業（株）製）
ＪＲ８０５：酸化チタン（白）（テイカ（株）製）
ターレン６８２０−１０Ｍ：タレ防止剤（楠本化成（株）製）
（物性評価）
調色安定性
表４〜６に示す配合にて、表３で作成した白エナメルに各色の塗料用着色剤（Ｃ）成分を添加し、ディスパーにて５００ｒｐｍで１分間攪拌混合し、各色エナメル塗料を作成した。さらに、表２の硬化剤組成物を攪拌混合し、６ミルのアプリケーターでコート紙上に塗布し、７日間室温で養生した。各色エナメルを密閉下、室温で1日および５０℃で7日静置したあと、同様にコート紙上に塗布し、７日間室温で養生した。
【００８６】
作成直後、室温1日、５０℃７日の塗板の色目の差：ΔＥをＣＲ３００（ミノルタ（株）製）で測定した。尚、ΔＥ1)を作成直後と室温１日静置の差、ΔＥ2)を作成直後と５０℃７日の差として表記した。ΔＥが小さいほど、調色安定性が良好なことを示している。
【００８７】
塗膜の水接触角の測定
耐汚染性の指標となる塗膜の水接触角を接触角測定機（協和界面科学（株）製：ＣＡ−Ｓ１５０型）を用い測定した。評価は、上記作成直後のエナメルを使用して塗布した塗板を養生後、屋外に１４日間放置したのちに実施した。接触角が低いほど耐汚染性が優れていると言える。
【００８８】
【表４】
2008255259.tif 000005
【００８９】
【表５】
2008255259.tif 000006
【００９０】
【表６】
2008255259.tif 000007
（表中、各成分の量は重量部）
表２に示したとおり、（Ｄ）成分、（Ｅ）成分、（Ｆ）成分を１パックとした硬化剤Ｈ−１〜３と、単官能イソシアナートを配合したＨ−４は５０℃１ヶ月保存後も良好な外観、流動性を保っていたが、（Ｅ）成分および単官能イソシアナートを使用しなかった硬化剤Ｈ−５はゲル化が起こった。表４〜６に示した通り、本発明の組成物を用いた実施例１〜１５は、いずれも良好な調色安定性と耐汚染性を示したが、単官能イソシアナートを使用した比較例１〜３は色目の変化が大きかった。
【００９１】
本発明の硬化性樹脂組成物は、低コスト・簡易な操作で製造できる。特には、水酸基含有塗料用樹脂の一般的な架橋剤であるポリイソシアナート化合物の反応性を向上させる硬化剤を提供することが可能となる。また、安定した調色性を有する塗料組成物および塗装物を提供することが可能となる。さらに、特定のシリコン化合物を使用した低汚染型塗料の性能を充分に発揮する硬化剤を提供することも可能となる。